(57)【要約】【課題】  目地の箇所から接着剤を注入しても、それがタイル下の空隙に行き渡り、十分な接着強度を得ることができる外壁補修方法を提供する。【解決手段】  本発明に係る外壁補修方法は、タイルの浮きが生じている建築物のタイル外壁に養生フィルムを形成する養生工程Ｓ．２〜Ｓ．４と、タイルの浮きが生じている箇所に孔を穿設する穿孔工程Ｓ．５と、孔に低粘度の接着剤を注入する注入工程Ｓ．６と、接着剤の硬化後に養生フィルムを剥離させる養生除去工程Ｓ．７とを含む。【選択図】  図３
2017145568.tif 000002
【特許請求の範囲】
【請求項１】
タイルの浮きが生じている建築物のタイル外壁に養生フィルムを形成する養生工程と、
前記タイルの浮きが生じている箇所に孔を穿設する穿孔工程と、
前記孔に低粘度の接着剤を注入する注入工程と、
前記接着剤の硬化後に前記養生フィルムを剥離させる養生除去工程とを含むことを特徴とする外壁補修方法。
【請求項２】
前記接着剤は、ＪＩＳ  Ａ  ６０２４が規定する低粘度形のエポキシ樹脂であることを特徴とする請求項１に記載の外壁補修方法。
【請求項３】
前記接着剤は、前記孔にプラグを用いて注入されることを特徴とする請求項１又は２に記載の外壁補修方法。
【請求項４】
前記養生フィルムは、でんぷんのり又は水溶系可剥型塗料の塗布により形成されることを特徴とする請求項１乃至３のいずれか１項に記載の外壁補修方法。
【発明の詳細な説明】
【技術分野】
【０００１】
本発明は、建築物のタイル外壁の補修方法に関する。
【背景技術】
【０００２】
建築物の外装材としてタイルが用いられることは多く、日本全国で現在６５０万戸以上あるマンションでも、タイル貼りの外壁を有するものが多数を占めている。このようなタイル外壁では、例えば特許文献１に記載されているように、建築物のコンクリート躯体の外側に形成されたモルタル層を介してタイルが貼り付けられており、経年によりタイルの剥落や破損、クラック、浮きが生じるため、マンションの大規模修繕時等に補修される。
【０００３】
タイルの浮きの補修方法は、作業者がタイル外壁を打診棒で叩いて打診音から浮きを確認・特定した上で、その浮きの程度に応じて決定する。そのうち、アンカーピンニングとエポキシ樹脂注入の併用工法では、浮きの原因となっているタイル下の空隙と連通するように、隣接するタイル間の目地の箇所に穿孔し、この穿孔により形成された孔にＪＩＳ  Ａ  ６０２４(建築補修用注入エポキシ樹脂)が規定する高粘度形のパテ状エポキシ樹脂を注入し、その後にアンカーピンを挿入して硬化させている。
【先行技術文献】
【特許文献】
【０００４】
【特許文献１】特開２０１５−１４０５５２号公報
【発明の概要】
【発明が解決しようとする課題】
【０００５】
しかしながら、上記のような工法では、目地の箇所で注入した高粘度のエポキシ樹脂が本当にタイル下の空隙の隅々にまで行き渡るのか疑問を呈する見解もある。すなわち、エポキシ樹脂が高粘度であるため、タイル下の空隙の全体に浸透せず、穿孔箇所の周辺部分を接着するだけにとどまるとすると、例えばタイル８枚につき１箇所の穿孔を行う場合、８枚のタイルの浮きを１点の接着で賄うことになり、接着強度が弱く補修として不十分なおそれがある。
【０００６】
また、高粘度のエポキシ樹脂の注入時には高い圧力をかける必要があり、この高圧によりタイルがさらに浮いてしまうこともある。
【０００７】
本発明は、上記の事情に鑑みてなされたもので、たとえ目地の箇所から接着剤を注入しても、それがタイル下の空隙に行き渡り、十分な接着強度を得ることができる外壁補修方法を提供することを課題としている。
【課題を解決するための手段】
【０００８】
上記課題を解決するために、本発明に係る外壁補修方法は、タイルの浮きが生じている建築物のタイル外壁に養生フィルムを形成する養生工程と、前記タイルの浮きが生じている箇所に孔を穿設する穿孔工程と、前記孔に低粘度の接着剤を注入する注入工程と、前記接着剤の硬化後に前記養生フィルムを剥離させる養生除去工程とを含むことを特徴とする。
【０００９】
前記接着剤は、ＪＩＳ  Ａ  ６０２４が規定する低粘度形のエポキシ樹脂であることが望ましく、前記孔にプラグを用いて注入されることが望ましい。
【００１０】
また、前記養生フィルムは、でんぷんのり又は水溶系可剥型塗料の塗布により形成されることが望ましい。
【００１１】
本発明に係る外壁補修方法によれば、孔に注入される接着剤の粘度が低いので、タイル下の空隙に接着剤が流れ込みやすく空隙の隅々にまで行き渡り、十分な接着強度を得ることができる。加えて、接着剤の粘度が低いので、その注入時に高い圧力をかけずに空隙に流し込むことができ、高圧力によりタイルが浮いてしまう事態を回避することができる。
【００１２】
また、低粘度の接着剤は孔に注入しても逆流してタイルの表面に付着しやすく、タイルに付着すると美観を得るためのタイルの美観を損ねることになるが、本発明に係る外観補修方法では、接着剤の注入時にタイルの表面が養生フィルムに覆われるので、接着剤がタイルに直接付着する事態が抑制される。特に、接着剤がプラグを用いて注入されると、穿孔時に孔の入口周囲の養生フィルムが損傷してタイルが露出したとしても、逆流した接着剤はプラグを伝ってその露出部分に流出することなく養生フィルム上に零れるから、接着剤がタイルに直接付着する事態をより確実に防止することができる。
【００１３】
さらに、養生フィルムがでんぷんのり又は水溶系可剥型塗料の塗布により形成されると、ローラーによる簡単な作業で塗布が可能となるほか、養生フィルムの剥離が容易化するとともに、その剥離後の残片の除去も水を含んだスポンジ等で容易に行うことができる。
【発明の効果】
【００１４】
本発明によれば、目地の箇所から接着剤を注入しても、それがタイル下の空隙に行き渡り、十分な接着強度を得ることができる。
【図面の簡単な説明】
【００１５】
【図１】発明を実施するための形態に係るタイル外壁を示す断面図である。
【図２】（ａ）は、図１のタイル外壁においてコンクリート躯体とモルタル層との間に空隙が生じてタイルが浮いた状態を示す説明図、（ｂ）は、図１のタイル外壁においてモルタル層とタイルとの間に空隙が生じてタイルが浮いた状態を示す説明図である。
【図３】図２の浮きが生じたタイル外壁の外壁補修方法を示す流れ図である。
【図４】（ａ）は、図２の浮きが生じたタイル外壁を示す説明図、（ｂ）は、（ａ）のタイル外壁にでんぷんのりを塗布する様子を示す説明図、（ｃ）は、（ｂ）のタイル外壁に寒冷紗を貼着する様子を示す説明図、（ｄ）は、（ｃ）のタイル外壁にでんぷんのりを塗布する様子を示す説明図、（ｅ）は、（ｄ）のタイル外壁に穿孔した様子を示す説明図、（ｆ）は、（ｅ）のタイル外壁から養生フィルムを剥離する様子を示す説明図、（ｇ）は、（ｆ）のタイル外壁を拭き上げる様子を示す説明図である。
【図５】図４（ｄ）のタイル外壁に穿孔する様子を示す説明図である。
【図６】図５の孔にエポキシ樹脂を注入する様子を示す説明図である。
【図７】図６のプラグを示す説明図である。
【図８】（ａ）は、アタッチメント金具を示す説明図、（ｂ）は、タイル外壁にアタッチメント金具が取り付けられた状態を示す説明図、（ｃ）は、（ｂ）のアタッチメント金具の作用を示す説明図である。
【発明を実施するための形態】
【００１６】
本発明を実施するための形態について、図面を用いて説明する。
【００１７】
本発明に係る外壁補修方法は、タイルの浮きが生じている建築物のタイル外壁に適用されるもので、図１に示すように、タイル外壁１は、建築物のコンクリート躯体２と、躯体２の外側に形成されたモルタル層３と、モルタル層３に貼り付けられたタイル４と、セメントや骨材を主成分とする目地材からなり，隣接するタイル４，４の間を埋める目地５とを有する。
【００１８】
タイル４の浮きは、図２（ａ）に示すように、躯体２とモルタル層３との間に空隙６が生じてタイル４がモルタル層３ごと浮くことによって、あるいは、同図（ｂ）に示すように、モルタル層３とタイル４との間に空隙６が生じてタイル４がモルタル層３から浮くことによって生じ、ここでは、前者の場合の補修方法について説明する（後者の場合の補修方法も、同様である。）。
【００１９】
図３に示すように、作業者は、まず打診棒を使って外壁１を叩き、打診音からタイル４の浮きが生じている箇所を確認・特定する（ステップ１（図３において「Ｓ．１」と記載。以下同様。））。
【００２０】
次に、作業者は、図４（ａ）及び（ｂ）に示すように、浮きが生じている箇所全体を覆うようにタイル４と目地５の表面に無色透明のでんぷんのり７ａを塗布し（ステップ２）、でんぷんのり７ａがある程度固まった段階で、同図（ｃ）に示すように、でんぷんのり７ａの上から寒冷紗（ガーゼ）８を貼り（ステップ３）、この寒冷紗８の表面に、同図（ｄ）に示すように、さらにでんぷんのり７ｂを塗布して（ステップ４）、でんぷんのり７ａ，７ｂ及び寒冷紗８からなる養生フィルム９を形成する。
【００２１】
続いて、作業者は、図５に示すように、無振動ドリル１０を用いて目地５の部分に直径４．５ｍｍ程度の孔１１を穿設する（ステップ５）。孔１１が空隙６に達すると、無振動ドリル１０の抵抗が少なくなるので、作業者は無振動ドリル１０の抵抗を手掛かりに孔１１を空隙６に連通させることができる。なお、無振動ドリルを用いるのは、通常のドリルでは掘削により生じる微小な破片や粉塵が空隙６を埋めてエポキシ樹脂１４の空隙６への流入を阻害するのに対し、無振動ドリルでは掘削時に冷却材又は水を噴射して微小な破片や粉塵を流し出し、これらによる空隙６の閉塞を防止することができるからである。
【００２２】
図４（ｅ）に示すように、浮きが生じている箇所に複数の穿孔を終えた作業者は、図６に示すように、先端にプラグ１２が取り付けられたボンドシリンダー１３を用いてＪＩＳ  Ａ  ６０２４が規定する低粘度形のエポキシ樹脂１４、例えば、コニシ株式会社製ボンドＥ２０６（混合粘度１００〜１０００ｍＰａ・ｓ［２３℃］）を孔１１に注入する（ステップ６）。このとき、作業者は、注入箇所付近のタイル４を養生フィルム９の上から打診棒で叩き、エポキシ樹脂１４が空隙６に注入されていることを打診音で確認する。
【００２３】
ところで、プラグ１２は、図７に示すように、ボンドシリンダー１３のノズル１５が挿入されるノズル挿入口１６が形成された基部１７と、孔１１に挿入される円筒部１８とを備え、円筒部１８の先端にはノズル挿入口１６と連通する円形孔１９が、円筒部１８の筒壁２０にはノズル挿入口１６と連通する方形孔２１及び返し部２２が形成されている。円筒部１８が孔１１に挿入された状態で、ノズル挿入口１６から注入されるエポキシ樹脂１４は、円形孔１９及び方形孔２１から流出して空隙６に注入される（図７においては、方形孔２１が二つ形成され、空隙６が躯体２とモルタル層３との間に生じている場合のみならず、モルタル層３とタイル４との間に生じている場合にも、エポキシ樹脂１４が空隙６に浸透しやすくなっている。）。返し部２２は、エポキシ樹脂１４の孔１１の外側に向けた逆流を阻止し、エポキシ樹脂１４が不用意に外壁１の表面側に付着することを防止するとともに、プラグ１２の孔１１からの抜止めとして機能する。作業者は、プラグ１２によりエポキシ樹脂１４を注入した後、プラグ１２を外壁１に残したままプラグ１２からボンドシリンダー１３のノズル１５を抜き、エポキシ樹脂１４がこぼれないように、ノズル挿入口１６にプラグキャップ２３で栓をする。
【００２４】
エポキシ樹脂１４の注入が完了すると、作業者は、エポキシ樹脂１４の硬化を待ち、硬化後、注入箇所付近のタイル４を養生フィルム９の上から打診棒で叩いてエポキシ樹脂１４が空隙６に十分注入されていることを打診音で確認した上で、プラグ１２を取り外すとともに水を含ませたスポンジ等で養生フィルム９の表面をこすり、図４（ｆ）に示すように、養生フィルム９を剥離させて除去する（ステップ７）。
【００２５】
養生フィルム９の剥離後は、図４（ｇ）に示すように、タイル４や目地５の表面に残ったでんぷんのり７ａ，７ｂを水を含ませたスポンジ等で落とし、孔１１の箇所に目地５を形成する目地材を詰めることにより（ステップ８）、外壁１の補修が完了する。
【００２６】
この実施の形態に係る外壁補修方法では、孔１１に注入されるエポキシ樹脂１４の粘度が低いので、それが空隙６に流れ込みやすく空隙６の隅々にまで行き渡り、十分な接着強度を得ることができる。加えて、エポキシ樹脂１４の粘度が低いので、その注入時に高い圧力をかけずに空隙６に流し込むことができ、高圧力によりタイル４が浮いてしまう事態を回避することができる。この外壁補修方法により補修した横浜市所在のマンションのタイル外壁について、出願人が次の要領で接着力試験を実施した結果を表１に示すが、これらは、国土交通省が制定した「公共建築工事標準仕様書（建築工事編）」（平成２５年版、平成２６年３月改定）の「１１．１．５  施工後の確認及び試験」に規定されたタイル接着強さ品質基準（０．４Ｎ／ｍｍ２以上、コンクリート下地の接着界面における破壊率が５０％以下）を満たすものである。
【００２７】
〔試験実施要領〕
（１）  供試体となるタイルの四方をコンクリートカッターで躯体まで切り込みを入れ、そのタイルと下地（モルタル層）を周囲から切離する。
（２）  速乾性エポキシ樹脂により供試体に鉄製アタッチメントを接着して取り付け、速乾性エポキシ樹脂の硬化後に鉄製アタッチメントを引張圧縮試験機（サンコーテクノ株式会社製テクノテスターＲ−３００００ＮＤ）で垂直方向（タイル表面の法線方向）に引っ張る。
（３）  供試体の破断時（躯体側から分離した時）の最大荷重（Ｎ）を測定し、この最大荷重を供試体と鉄製アタッチメントとの接着面積（４．２７５ｍｍ２）で除して接着強度（Ｎ／ｍｍ２）を算出する。
【表１】
2017145568.tif 000003
破断状況について、
T：タイル破壊
AT：タイル界面破壊
A：タイル貼付材凝集破壊
MA：下地モルタル〜タイル貼付材界面破壊
M：下地モルタル凝集破壊（コンクリート下地の接着界面における破壊）
を示す。
【００２８】
また、低粘度の接着剤は孔に注入しても逆流してタイルの表面に付着しやすく、タイルに付着すると美観を得るためのタイルの美観を損ねることになるが、本発明に係る外壁補修方法では、エポキシ樹脂１４の注入時にタイル４の表面が養生フィルム９に覆われるので、エポキシ樹脂１４がタイル４に直接付着する事態が抑制される。とりわけ本実施形態では、エポキシ樹脂１４がプラグ１２を用いて注入されるので、穿孔時に孔１１の入口周囲の養生フィルム９が損傷してタイル４が露出したとしても、逆流したエポキシ樹脂１４はプラグ１２を伝ってその露出部分に流出することなく養生フィルム９上に零れるから、エポキシ樹脂１４がタイル４に直接付着する事態をより確実に防止することができる。
【００２９】
さらに、養生フィルム９がでんぷんのりの塗布により形成されているので、ローラーによる簡単な作業で塗布が可能となるほか、養生フィルム９の剥離が容易化するとともに、その剥離後の残片の除去も水を含んだスポンジ等で容易に行うことができる。加えて、ここでは、養生フィルム９を単にでんぷんのりで構成するのではなく、寒冷紗８をでんぷんのり７ａ，７ｂで挟んで構成しているので、寒冷紗８を剥がすとでんぷんのり７ａ，７ｂも同時に剥がれて養生フィルム９の剥離が容易となり、剥離後のでんぷんのりの除去も短時間で終えることが可能となっている。
【００３０】
以上、本発明を実施するための形態について例示したが、本発明の実施形態は上述したものに限られず、発明の趣旨を逸脱しない範囲で適宜変更等してもよい。
【００３１】
例えば、接着剤の孔への注入時にプラグは必ずしも用いなくてもよく、ボンドシリンダーの代わりに注入ガンを用いてもよく、養生フィルムの形成に際し、でんぷんのりの代わりに水溶系可剥型塗料等を用いてもよい。
【００３２】
また、図８（ａ）に示すアタッチメント金具２４を同図（ｂ）に示すようにタイル４の浮きが生じている箇所（補修箇所）に取り付けてから、エポキシ樹脂の注入を行ってもよい。アタッチメント金具２４は、断面略Ｌ字状を呈し、長方形状の取付部２５及びフランジ部２６を備える。取付部２５には長手方向に延在する取付溝２７が設けられ、補修箇所下部の水平方向に延びる目地５に取付溝２７を合わせた状態で、取付溝２７及びワッシャー２８を挿通するボルト２９を目地５に固定することにより、取付部２５が養生フィルム９に当接した状態で外壁１に取り付けられる。これにより、同図（ｃ）に示すように、空隙６に注入された低粘度のエポキシ樹脂１４が空隙６の下部に溜まってタイル４の浮きを増大させる方向に力が作用しても、補修箇所下部が取付部２５から反作用として逆方向に力を受けるので、エポキシ樹脂１４の重さに起因する浮きの増大を防止することができる。
【産業上の利用可能性】
【００３３】
本発明は、タイルの浮きが生じている建築物のタイル外壁の補修に好適に利用することができる。
【符号の説明】
【００３４】
１          タイル外壁
２          コンクリート躯体
３          モルタル層
４          タイル
５          目地
６          空隙
７ａ，７ｂ  でんぷんのり
８          寒冷紗
９          養生フィルム
１０        無振動ドリル
１１        孔
１２        プラグ
１３        ボンドシリンダー
１４        エポキシ樹脂
１５        ノズル
１６        ノズル挿入口
１７        基部
１８        円筒部
１９        円形孔
２０        筒壁
２１        方形孔２１
２２        返し部
２３        プラグキャップ
２４        アタッチメント金具
２５        取付部
２６        フランジ部
２７        取付溝
２８        ワッシャー
２９        ボルト
【図１】
2017145568.tif 000004
【図２】
2017145568.tif 000005
【図３】
2017145568.tif 000006
【図４】
2017145568.tif 000007
【図５】
2017145568.tif 000008
【図６】
2017145568.tif 000009
【図７】
2017145568.tif 000010
【図８】
2017145568.tif 000011